(57)【要約】      （修正有）【課題】３コート１ベーク法において中塗り塗膜とベース塗膜との間の混層を防止した上で複層塗膜の外観の優れた複層塗膜形成方法の提供。【解決手段】電着塗膜の上に水性中塗り塗料、水性ベース塗料、クリヤー塗料を塗装後、同時に焼付け硬化させる方法であって、ベース塗料は１分子中に一級水酸基を平均０．０２個以上有し、数平均分子量３００〜３０００であり、水トレランス２．０以上であるポリエーテルポリオール、および酸価３〜５０ｍｇＫＯＨ／ｇのα，β−エチレン性不飽和モノマーから得られるアクリル樹脂エマルションを含有し、中塗り塗料は、固形分水酸基価が５０〜１２０および固形分酸価が２０〜６０ｍｇＫＯＨ／ｇであるアクリル樹脂エマルション、アルキル側鎖の炭素数が１〜４である完全アルキルエーテル化メラミン樹脂、および特定のカルボジイミド化合物を含有し、中塗り塗料の単独塗膜での内部応力が特定範囲にある複層塗膜形成方法。【選択図】なし【特許請求の範囲】
【請求項１】
電着塗膜の上に水性中塗り塗料を塗装して中塗り塗膜を形成し、次に前記中塗り塗膜上に水性ベース塗料を塗装してベース塗膜を形成し、さらに前記ベース塗膜上にクリヤー塗料を塗装してクリヤー塗膜を形成した後、前記中塗り塗膜、ベース塗膜およびクリヤー塗膜を同時に焼付け硬化させて、複層塗膜を形成する方法であって、
前記水性ベース塗料は、
１分子中に一級水酸基を平均０．０２個以上有し、数平均分子量が３００〜３０００であり、水トレランスが２．０以上であるポリエーテルポリオール、および
エステル部の炭素数が１または２の（メタ）アクリル酸エステルを６５質量％以上含む、酸価３〜５０ｍｇＫＯＨ／ｇのα，β−エチレン性不飽和モノマー混合物を乳化重合して得られるアクリル樹脂エマルション
を含有し、
前記水性中塗り塗料は、
固形分水酸基価が５０〜１２０および固形分酸価が２０〜６０ｍｇＫＯＨ／ｇであるアクリル樹脂エマルション、
アルキル側鎖の炭素数が１〜４である完全アルキルエーテル化メラミン樹脂、および
下記一般式（１）で表されるカルボジイミド化合物
を含有し、かつ、
前記水性中塗り塗料の単独塗膜での井上、小畠の方法によって測定した２０℃における内部応力が０．９×１０６〜１．６×１０６Ｐａであることを特徴とする、複層塗膜形成方法。
【化１】
2009262002.tif 000008
（式中、
Ｘは、それぞれ独立して、少なくとも１個のカルボジイミド基を含有する２官能性有機基を表す。
Ｙは、それぞれ独立して、ポリアルキレングリコールモノアルキルエーテルから水酸基を除いた構造を表す。
Ｒ０は、水素または炭素数２以下のアルキル基を表す。
Ｒ１は、それぞれ独立して、炭素数４以下のアルキレン基を表す。
ｍは、それぞれ独立して、１１以上の数を表す。
ｎは、０または１を表す。
前記ポリアルキレングリコールモノアルキルエーテルにおけるオキシアルキレン基の繰り返し数は６〜４０である。）
【請求項２】
前記水性中塗り塗料に含まれる前記アクリル樹脂エマルションと前記完全アルキルエーテル化メラミン樹脂との固形分質量比が７／３〜９／１である、請求項１記載の複層塗膜形成方法。
【請求項３】
前記水性中塗り塗料を塗装して中塗り塗膜を形成した後、前記中塗り塗膜上に前記水性ベース塗料を塗装する前に、６０〜１００℃および２〜２０分間の条件にて予備乾燥を行うことにより、前記中塗り塗膜の塗膜固形分率を７０〜９８質量％とする、請求項１または２記載の複層塗膜形成方法。
【発明の詳細な説明】
【技術分野】
【０００１】
本発明は、複層塗膜の形成方法に関し、特に３コート１ベーク法を用いて自動車車体に中塗り塗膜、ベース塗膜およびクリヤー塗膜からなる複層塗膜を形成する方法に関する。
【背景技術】
【０００２】
自動車車体の塗装は、基本的には電着塗膜、中塗り塗膜、およびベース塗膜とクリヤー塗膜とからなる上塗り塗膜を被塗物である鋼板の上に順次積層して行われる。従来、これらの塗膜は、それぞれ塗膜の機能に応じて組成が調整された塗料組成物を塗布し、各塗膜毎に焼き付け硬化させて形成されてきた。複数の塗料を塗り重ねる場合、下地となる層を完全に製膜および平滑化しておかないと、隣接する塗膜層が相互に干渉し、下地層の凹凸が上層に反映されて、複層塗膜の外観が悪化するためである。
【０００３】
しかしながら、作業効率を上げ、特に近年要請が強い省エネルギーを実現するために、自動車車体塗装業界においても、複数の塗料を未硬化の状態で塗り重ね、その後、それらを同時に硬化させる複層塗膜形成方法、例えば、中塗り塗膜、ベース塗膜およびクリヤー塗膜を同時に焼き付け硬化させる工程を包含する３コート１ベーク法などが次第に採用されるようになってきた。
【０００４】
特開２００３−１０５２５７号公報（特許文献１）には、カルボキシル基含有水性ポリエステル樹脂とメラミン樹脂とを含む下地隠蔽性および平滑性が良好な水性中塗り塗料組成物が開示されている。しかしながら、特許文献１には、水性中塗り塗料組成物を塗布し、焼き付け硬化させて中塗り塗膜を形成した後、その上に上塗り塗料を塗布した後、加熱硬化することによって複層塗膜を得ることが記載されており、水性中塗り塗料組成物の３コート１ベーク法への適用については全く開示されていない。従って、特許文献１においては、水性中塗り塗料の下地隠蔽性および平滑性については詳細に検討されているが、形成された未硬化の中塗り塗膜上にさらに上塗り塗料を塗布した場合の中塗り塗料と上塗り塗料との混層性については全く検討されていない。
【０００５】
特開２００３−２５１２６４号公報（特許文献２）には、中塗り塗膜、ベース塗膜およびクリヤー塗膜を同時に加熱硬化させる工程を包含する３コート１ベーク法において、中塗り塗膜の粘度を制御することによって、中塗り塗膜とベース塗膜との間の混層を防止し、黄変することなく、優れた外観を有する塗膜を形成することができる複層塗膜形成方法が開示されている。また、特許文献２では、中塗り塗膜を形成する中塗り塗料として、アクリルエマルション樹脂、メラミン樹脂、分散剤顔料分散ペースト及び増粘剤からなる水性中塗り塗料を使用しており、増粘剤を中塗り塗料に添加して粘度を高めることによって、形成される中塗り塗膜とその上に形成されるベース塗膜との間での混層をさらに防止している。
【０００６】
特開２００３−２５１２７５号公報（特許文献３）には、中塗り塗膜、ベース塗膜およびクリヤー塗膜を同時に加熱硬化させる工程を包含する３コート１ベーク法において、粘度を高めた水性中塗り塗料を用いることにより優れた外観を有する塗膜を形成することができる複層塗膜形成方法が開示されている。なお、特許文献３では、中塗り塗膜を形成する中塗り塗料として、アクリルエマルション樹脂、メラミン樹脂、分散剤顔料分散ペースト及び増粘剤からなる水性中塗り塗料を使用しており、増粘剤として好ましくはウレタン会合型増粘剤を使用して塗料の粘度を高めることによって、塗装時におけるタレを抑制し、塗料のチクソ性をも向上させて、優れた外観を有する塗膜を形成している。また、特許文献３において、水性中塗り塗料に増粘剤を添加することによって、形成される中塗り塗膜とその上に形成されるベース塗膜との間での混層を抑制している。
【０００７】
特開２００３−２５１２７６号公報（特許文献４）には、中塗り塗膜、ベース塗膜およびクリヤー塗膜を同時に加熱硬化させる工程を包含する３コート１ベーク法において、水性中塗り塗料から形成される中塗り塗膜の応力歪特性（−２０℃におけるヤング率および伸び率）を制御することによって、耐チッピング性や耐衝撃性に優れ、優れた外観を有する塗膜を形成することができる複層塗膜形成方法が開示されている。なお、特許文献４では、水性中塗り塗料として、アクリルエマルション樹脂、メラミン樹脂、分散剤顔料分散ペースト及び増粘剤からなる水性中塗り塗料を使用しており、増粘剤を水性中塗り塗料に添加して塗料の粘度を高めることによって、形成される中塗り塗膜とその上に形成されるベース塗膜との間での混層をさらに抑制し、優れた仕上がり外観を有する複層塗膜を形成している。
【０００８】
中塗り塗料の粘度による制御は、混層防止のために重要であるが、粘度以外の他の要因の制御を考える必要がある。
【０００９】
【特許文献１】特開２００３−１０５２５７号公報
【特許文献２】特開２００３−２５１２６４号公報
【特許文献３】特開２００３−２５１２７５号公報
【特許文献４】特開２００３−２５１２７６号公報
【発明の開示】
【発明が解決しようとする課題】
【００１０】
本発明は、上記従来の問題を解決するものであり、３コート１ベーク法において、中塗り塗膜とベース塗膜との間の混層を防止した上で、中塗り塗膜の内部応力を所定範囲に制御することで、複層塗膜の外観をよりいっそう優れたものにすることを目的とする。
【課題を解決するための手段】
【００１１】
本発明者らは、鋭意研究の結果、中塗り塗膜、ベース塗膜およびクリヤー塗膜を同時に焼き付け硬化させる工程を包含する３コート１ベーク法において、中塗り塗膜形成に使用する水性中塗り塗料に特定のアルキル樹脂エマルション、完全アルキルエーテル化メラミン樹脂およびカルボジイミド化合物を配合することによって、中塗り塗膜とベース塗膜との間の混層を有意に防止し、かつ、中塗り塗膜の内部応力を適切に制御できることを見出した。従って、本発明は以下を提供する。
【００１２】
電着塗膜の上に水性中塗り塗料を塗装して中塗り塗膜を形成し、次に前記中塗り塗膜上に水性ベース塗料を塗装してベース塗膜を形成し、さらに前記ベース塗膜上にクリヤー塗料を塗装してクリヤー塗膜を形成した後、前記中塗り塗膜、ベース塗膜およびクリヤー塗膜を同時に焼付け硬化させて、複層塗膜を形成する方法であって、
前記水性ベース塗料は、
１分子中に一級水酸基を平均０．０２個以上有し、数平均分子量が３００〜３０００であり、水トレランスが２．０以上であるポリエーテルポリオール、および
エステル部の炭素数が１または２の（メタ）アクリル酸エステルを６５質量％以上含む、酸価３〜５０ｍｇＫＯＨ／ｇのα，β−エチレン性不飽和モノマー混合物を乳化重合して得られるアクリル樹脂エマルション
を含有し、
前記水性中塗り塗料は、
固形分水酸基価が５０〜１２０および固形分酸価が２０〜６０ｍｇＫＯＨ／ｇであるアクリル樹脂エマルション、
アルキル側鎖の炭素数が１〜４である完全アルキルエーテル化メラミン樹脂、および
下記一般式（１）で表されるカルボジイミド化合物
を含有し、かつ、
前記水性中塗り塗料の単独塗膜での井上、小畠の方法によって測定した２０℃における内部応力が０．９×１０６〜１．６×１０６Ｐａであることを特徴とする、複層塗膜形成方法。
【化１】
2009262002.tif 000002
（式中、
Ｘは、それぞれ独立して、少なくとも１個のカルボジイミド基を含有する２官能性有機基を表す。
Ｙは、それぞれ独立して、ポリアルキレングリコールモノアルキルエーテルから水酸基を除いた構造を表す。
Ｒ０は、水素または炭素数２以下のアルキル基を表す。
Ｒ１は、それぞれ独立して、炭素数４以下のアルキレン基を表す。
ｍは、それぞれ独立して、１１以上の数を表す。
ｎは、０または１を表す。
前記ポリアルキレングリコールモノアルキルエーテルにおけるオキシアルキレン基の繰り返し数は６〜４０である。）
【００１３】
前記水性中塗り塗料に含まれる前記アクリル樹脂エマルションと前記完全アルキルエーテル化メラミン樹脂との固形分質量比が７／３〜９／１である、上記の複層塗膜形成方法。
【００１４】
前記水性中塗り塗料を塗装して中塗り塗膜を形成した後、前記中塗り塗膜上に前記水性ベース塗料を塗装する前に、６０〜１００℃および２〜２０分間の条件にて予備乾燥を行うことにより、前記中塗り塗膜の塗膜固形分率を７０〜９８質量％とする、上記の複層塗膜形成方法。
【発明の効果】
【００１５】
本発明によって、３コート１ベーク法において、中塗り塗膜とベース塗膜との間の混層を有意に防止し、優れた塗膜外観を有する複層塗膜を提供することができる。また、３コート１ベーク法を使用することによって、塗装工程短縮、コスト削減および環境負荷低減が可能となった。
【発明を実施するための最良の形態】
【００１６】
本発明を以下に詳細に説明するが、まず、本発明で使用する水性中塗り塗料、水性ベース塗料およびクリヤー塗料をそれぞれ説明し、その後、複層塗膜の形成方法を詳細に説明する。
【００１７】
水性中塗り塗料
本発明の方法で用いる水性中塗り塗料は、水性媒体中に分散または溶解された状態で、アクリル樹脂エマルション、完全アルキルエーテル化メラミン樹脂およびカルボジイミド化合物を含有する。この水性中塗り塗料には更に顔料、及び粘性剤やフィラー等のような自動車車体用水性中塗り塗料に通常含まれる添加剤を含有させてよい。
【００１８】
アクリル樹脂エマルション
本発明において使用するアクリル樹脂エマルションは、（メタ）アクリル酸アルキルエステル（ａ）、酸基含有エチレン性不飽和モノマー（ｂ）、及び水酸基含有エチレン性不飽和モノマー（ｃ）を含むモノマー混合物を乳化重合して得ることができる。尚、モノマー混合物の成分として以下に例示される化合物は、１種又は２種以上を適宜組み合わせて使用してよい。
【００１９】
上記（メタ）アクリル酸アルキルエステル（ａ）は、アクリル樹脂エマルションの主骨格を構成するために使用する。（メタ）アクリル酸アルキルエステル（ａ）の具体例としては、（メタ）アクリル酸メチル、（メタ）アクリル酸エチル、（メタ）アクリル酸プロピル、（メタ）アクリル酸ｎ−ブチル、（メタ）アクリル酸イソブチル、（メタ）アクリル酸ｔ−ブチル、（メタ）アクリル酸ヘキシル、（メタ）アクリル酸２−エチルヘキシル、（メタ）アクリル酸オクチル、（メタ）アクリル酸ノニル、（メタ）アクリル酸デシル、（メタ）アクリル酸ドデシル、（メタ）アクリル酸ステアリル等が挙げられる。
【００２０】
上記酸基含有エチレン性不飽和モノマー（ｂ）は、得られるアクリル樹脂エマルションの保存安定性、機械的安定性、凍結に対する安定性等の諸安定性を向上させ、塗膜形成時におけるメラミン樹脂等の硬化剤との硬化反応を促進するために使用する。酸基は、カルボキシル基、スルホン酸基及びリン酸基等から選ばれることが好ましい。特に好ましい酸基は上記諸安定性向上や硬化反応促進機能の観点から、カルボキシル基である。
【００２１】
上記カルボキシル基含有エチレン性不飽和モノマーとしては、例えば、アクリル酸、メタクリル酸、クロトン酸、イソクロトン酸、エタクリル酸、プロピルアクリル酸、イソプロピルアクリル酸、イタコン酸、無水マレイン酸及びフマル酸等が挙げられる。スルホン酸基含有エチレン性不飽和モノマーとしては、例えば、ｐ−ビニルベンゼンスルホン酸、ｐ−アクリルアミドプロパンスルホン酸、ｔ−ブチルアクリルアミドスルホン酸等が挙げられる。リン酸基含有エチレン性不飽和モノマーとしては、例えば、２−ヒドロキシエチルアクリレートのリン酸モノエステル、２−ヒドロキシプロピルメタクリレートのリン酸モノエステル等のライトエステルＰＭ（共栄社化学製）等が挙げられる。
【００２２】
上記水酸基含有エチレン性不飽和モノマー（ｃ）は、水酸基に基づく親水性をアクリル樹脂エマルションに付与し、これを塗料として用いた場合における作業性や凍結に対する安定性を増すと共に、メラミン樹脂等の硬化剤との硬化反応性を付与するために使用する。
【００２３】
上記水酸基含有エチレン性不飽和モノマー（ｃ）としては、例えば、２−ヒドロキシエチル（メタ）アクリレート、２−ヒドロキシプロピル（メタ）アクリレート、４−ヒドロキシブチル（メタ）アクリレート、ε−カプロラクトン変性アクリルモノマー等が挙げられる。
【００２４】
上記ε−カプロラクトン変性アクリルモノマーの具体例としては、ダイセル化学工業（株）製の「プラクセルＦＡ−１」、「プラクセルＦＡ−２」、「プラクセルＦＡ−３」、「プラクセルＦＡ−４」、「プラクセルＦＡ−５」、「プラクセルＦＭ−１」、「プラクセルＦＭ−２」、「プラクセルＦＭ−３」、「プラクセルＦＭ−４」及び「プラクセルＦＭ−５」等が挙げられる。
【００２５】
モノマー混合物は、その他の成分として、スチレン系モノマー、（メタ）アクリロニトリル及び（メタ）アクリルアミドからなる群から選ばれる少なくとも１種のモノマーを含んでよい。スチレン系モノマーとしては、スチレンのほかにα−メチルスチレン等が挙げられる。
【００２６】
また、モノマー混合物は、カルボニル基含有エチレン性不飽和モノマー、加水分解重合性シリル基含有モノマー、種々の多官能ビニルモノマー等の架橋性モノマーを含んでよい。その場合、得られるアクリル樹脂エマルションは自己架橋性となる。
【００２７】
乳化重合は、上記モノマー混合物を水性液中で、ラジカル重合開始剤及び乳化剤の存在下で、攪拌下加熱することによって実施することができる。反応温度は例えば３０〜１００℃程度として、反応時間は例えば１〜１０時間程度が好ましく、水と乳化剤を仕込んだ反応容器にモノマー混合物又はモノマープレ乳化液の一括添加又は暫時滴下によって反応温度の調節を行うとよい。
【００２８】
上記ラジカル重合開始剤としては、通常アクリル樹脂の乳化重合で使用される公知の開始剤が使用できる。具体的には、水溶性のフリーラジカル重合開始剤として、例えば、過硫酸カリウム、過硫酸ナトリウム、過硫酸アンモニウムなどの過硫酸塩が水溶液の形で使用される。また、過硫酸カリウム、過硫酸ナトリウム、過硫酸アンモニウム、過酸化水素などの酸化剤と、亜硫酸水素ナトリウム、チオ硫酸ナトリウム、ロンガリット、アスコルビン酸などの還元剤とが組み合わされたいわゆるレドックス系開始剤が水溶液の形で使用される。
【００２９】
上記乳化剤としては、炭素数が６以上の炭素原子を有する炭化水素基と、カルボン酸塩、スルホン酸塩又は硫酸塩部分エステルなどの親水性部分とを同一分子中に有するミセル化合物から選ばれるアニオン系又は非イオン系の乳化剤が用いられる。このうちアニオン乳化剤としては、アルキルフェノール類又は高級アルコール類の硫酸半エステルのアルカリ金属塩又はアンモニウム塩；アルキル又はアリルスルホナートのアルカリ金属塩又はアンモニウム塩；ポリオキシエチレンアルキルフェニルエーテル、ポリオキシエチレンアルキルエーテル又はポリオキシエチレンアリルエーテルの硫酸半エステルのアルカリ金属塩又はアンモニウム塩などが挙げられる。また非イオン系の乳化剤としては、ポリオキシエチレンアルキルフェニルエーテル、ポリオキシエチレンアルキルエーテル又はポリオキシエチレンアリルエーテルなどが挙げられる。またこれら一般汎用のアニオン系、ノニオン系乳化剤の他に、分子内にラジカル重合性の不飽和二重結合を有する、すなわちアクリル系、メタクリル系、プロペニル系、アリル系、アリルエーテル系、マレイン酸系などの基を有する各種アニオン系、ノニオン系反応性乳化剤なども適宜、単独又は２種以上の組み合わせで使用される。
【００３０】
また乳化重合の際、メルカプタン系化合物や低級アルコールなどの分子量調節のための助剤（連鎖移動剤）の併用は、乳化重合を進める観点から、また塗膜の円滑かつ均一な形成を促進し基材への接着性を向上させる観点から、好ましい場合も多く、適宜状況に応じて行われる。
【００３１】
また乳化重合としては、通常の一段連続モノマー均一滴下法、多段モノマーフィード法であるコア・シェル重合法や、重合中にフィードするモノマー組成を連続的に変化させるパワーフィード重合法など、いずれの重合法もとることができる。
【００３２】
このようにして本発明で用いられるアクリル樹脂エマルションが調製される。得られたアクリル樹脂の重量平均分子量は、特に限定されないが、一般的に５万〜１００万程度であり、例えば１０万〜８０万程度である。
【００３３】
上記アクリル樹脂のガラス転移温度（Ｔｇ）は−５０℃〜２０℃、好ましくは−４０℃〜１０℃、さらに好ましくは−３０℃〜０℃の範囲とする。この範囲の樹脂のＴｇとすることにより、アクリル樹脂エマルションを含む水性中塗り塗料をウェットオンウェット方式において用いた場合に、下塗り塗料及び上塗り塗料との親和性や密着性が良好となり、ウェット状態の上側塗膜との界面でのなじみが良く反転が起こらない。また、最終的に得られる塗膜の適度な柔軟性が得られ、耐チッピング性が高められる。これらの結果、非常に高外観を有する複層塗膜が形成できる。樹脂のＴｇが−５０℃未満では塗膜の機械的強度が不足し、耐チッピング性が弱い。一方、樹脂のＴｇが２０℃を超えると、塗膜が硬くて脆くなるため、耐衝撃性に欠け、耐チッピング性が弱くなる。前記各モノマー成分の種類や配合量を、樹脂のＴｇが上記範囲となるように選択する。
【００３４】
上記アクリル樹脂エマルション中のアルリル樹脂の固形分酸価は２０〜６０ｍｇＫＯＨ／ｇ、好ましくは２５〜６０ｍｇＫＯＨ／ｇ、より好ましくは２５〜３５ｍｇＫＯＨ／ｇの範囲とする。この範囲の固形分酸価とすることにより、樹脂エマルションやそれを用いた水性中塗り塗料の保存安定性、塗料を塗装設備内で循環させた際のサーキュレーション安定性、凍結に対する安定性等の諸安定性が向上し、また、塗膜形成時におけるメラミン樹脂等の硬化剤との硬化反応が十分起こり、塗膜の諸強度、耐チッピング性、耐水性が向上する。固形分酸価が２０ｍｇＫＯＨ／ｇ未満では、上記諸安定性が劣り、また、メラミン樹脂等の硬化剤との硬化反応が十分行われず、塗膜の諸強度、耐チッピング性、耐水性が劣る。一方、固形分酸価が６０ｍｇＫＯＨ／ｇを超えると、樹脂の重合安定性が悪くなったり、上記諸安定性が逆に悪くなったり、得られた塗膜の耐水性が劣るものとなる。前記各モノマー成分の種類や配合量を、固形分酸価が上記範囲となるように選択する。前述したように、酸基含有エチレン性不飽和モノマー（ｂ）の内でもカルボキシル基含有モノマーを用いることが重要であり、モノマー（ｂ）の内、カルボキシル基含有モノマーが好ましくは５０質量％以上、より好ましくは８０質量％以上含まれる。
【００３５】
上記アクリル樹脂エマルション中の上記アクリル樹脂の固形分水酸基価は５０〜１２０、好ましくは５０〜１００の範囲とする。この範囲の水酸基価とすることにより、樹脂が適度な親水性を有し、樹脂エマルションを含む塗料組成物として用いた場合における作業性や凍結に対する安定性が増すと共に、メラミン樹脂等の硬化剤との硬化反応性も十分である。固形分水酸基価が５０未満では、前記硬化剤との硬化反応が不十分で、塗膜の機械的性質が弱く、耐チッピング性に欠け、耐水性及び耐溶剤性にも劣る。一方、固形分水酸基価が１２０を超えると、逆に得られた塗膜の耐水性が低下したり、前記硬化剤との相溶性が悪く、塗膜にひずみが生じ硬化反応が不均一に起こり、その結果、塗膜の諸強度、特に耐チッピング性、耐溶剤性及び耐水性が劣る。前記各モノマー成分の種類や配合量を、水酸基価が上記範囲となるように選択する。
【００３６】
得られたアクリル樹脂エマルションに対し、カルボン酸の一部又は全量を中和してアクリル樹脂エマルションの安定性を保つため、塩基性化合物が添加される。これら塩基性化合物としては、通常アンモニア、各種アミン類、アルカリ金属などが用いられ、本発明においても適宜使用される。
【００３７】
完全アルキルエーテル化メラミン樹脂
完全アルキルエーテル化メラミン樹脂は、メラミン樹脂の有する官能基全てがアルキルエーテル化されているものである。完全アルキルエーテル化メラミン樹脂としては、エマルションとして含まれるアクリル樹脂と硬化反応を生じ、水性中塗り塗料中に配合することができる完全アルキルエーテル化メラミン樹脂であれば特に限定されないが、アルキル側鎖の炭素数が１〜４である完全アルキルエーテル化メラミン樹脂が好ましく、具体的には、メラミンのイミノ基（−ＮＨ２）をホルムアルデヒドで全てメチロール化した後（−Ｎ（ＣＨ２ＯＨ）２）、炭素数が１〜４のアルコール：ＲＯＨ（式中、ＲはＣ１−４アルキル基（例えば、メチル、エチル、ｎ−プロピル、イソプロピル、ｎ−ブチル、イソブチル、ｓ−ブチル、ｔ−ブチル））でメチロールを完全にアルキルエーテル化した後（−Ｎ（ＣＨ２ＯＲ）２）に必要に応じて縮合させることによって製造したものが挙げられる。完全アルキルエーテル化メラミン化樹脂としては、市販品を使用してもよく、例えば、サイメル３００、３０３、３０６および３５０（商品名）（いずれも三井サイテック社製の完全メチルエーテル化メラミン樹脂）、サイメル２３５、２６７および２８５（商品名）（いずれも三井サイテック社製の完全メチル／ブチル混合エーテル化メラミン樹脂）、マイコート５０６（商品名）（三井サイテック社製の完全ブチルエーテル化メラミン樹脂）などが挙げられる。本発明において、２種以上の完全アルキルエーテル化メラミン樹脂を組み合わせて使用してもよい。
【００３８】
上記の完全アルキルエーテル化メラミン樹脂を水性中塗り塗料に配合することによって、硬化反応による塗膜収縮を制御することができ、優れた塗膜外観を得ることができる。このような効果は、メラミン樹脂が完全にアルキルエーテル化されているためにイミノ基を含まず、中塗り塗膜の硬化速度を適度に遅らせることができ、その結果、中塗り塗膜の内部応力および収縮を有意に制御することが可能となったために得られる。
【００３９】
アクリル樹脂エマルションと完全アルキルエーテル化メラミン樹脂との割合（アクリル樹脂エマルション／完全アルキルエーテル化メラミン樹脂）は、固形分質量比７／３〜９／１であることが好ましい。上記割合がこの範囲内であると、複層塗膜の諸性能を向上できる。
【００４０】
カルボジイミド化合物
カルボジイミド化合物としては、種々の方法で製造したものを使用することができるが、基本的には有機ジイソシアネートの脱二酸化炭素を伴う縮合反応によりイソシアネート末端ポリカルボジイミドを合成して得られたものを挙げることができる。より具体的には、ポリカルボジイミド化合物の製造において、１分子中にイソシアネート基を少なくとも２個含有するポリカルボジイミド化合物と、分子末端に水酸基を有するポリオールとを、上記ポリカルボジイミド化合物のイソシアネート基のモル量が上記ポリオールの水酸基のモル量を上回る比率で反応させる工程と、上記工程で得られた反応生成物に、活性水素及び親水性部分を有する親水化剤を反応させる工程とにより得られた親水化変性カルボジイミド化合物が好ましいものとして挙げることができる。
【００４１】
１分子中にイソシアネート基を少なくとも２個含有するカルボジイミド化合物としては、特に限定されないが、反応性の観点から、両末端にイソシアネート基を有するカルボジイミド化合物であることが好ましい。両末端にイソシアネート基を有するカルボジイミド化合物の製造方法は当業者によってよく知られており、例えば、有機ジイソシアネートの脱二酸化炭素を伴う縮合反応を利用することができる。
【００４２】
また、本発明で使用するカルボジイミド化合物としては、下記一般式（１）で表されるカルボジイミド化合物が特に好ましい。
【００４３】
【化２】
2009262002.tif 000003
（式中、
Ｘは、それぞれ独立して、少なくとも１個のカルボジイミド基を含有する２官能性有機基を表す。
Ｙは、それぞれ独立して、ポリアルキレングリコールモノアルキルエーテルから水酸基を除いた構造を表す。
Ｒ０は、水素または炭素数２以下のアルキル基を表す。
Ｒ１は、それぞれ独立して、炭素数４以下のアルキレン基を表す。
ｍは、それぞれ独立して、１１以上の数を表す。
ｎは、０または１を表す。
前記ポリアルキレングリコールモノアルキルエーテルにおけるオキシアルキレン基の繰り返し数は６〜４０である。）
【００４４】
カルボジイミド化合物が上に示す構造を有することによって、水性中塗り塗料の硬化剤として好適に使用することができることとなる。
【００４５】
上記アクリル樹脂エマルションと上記完全アルキルエーテル化メラミン樹脂との固形分質量比（アクリル樹脂エマルション／完全アルキルエーテル化メラミン樹脂）は、７／３〜９／１である。７／３より上記メラミン樹脂が多いと、複層塗膜の外観が低下し、９／１より上記メラミン樹脂が少ないと硬化性が落ちて耐水性などが悪化する。
【００４６】
このとき、Ｒ０は、水素または炭素数２以下のアルキル基を表す。アルキル基としてはメチル基、エチル基が挙げられる。Ｒ１は、それぞれ独立して、炭素数４以下のアルキレン基を表わす。アルキレン基としては、メチレン基、エチレン基、プロピレン基、ブチレン基が挙げられる。また、ｎは、０又は１を表わす。また、一般式（１）においては、ＯＲ１基の個数はｍで決定される。ＯＲ１基が鎖中に存在することで鎖長が伸びて自由度が増すことにより、反応性の向上が期待できる。好ましいｍの値は、それぞれ独立して、１１以上である。また、水への分散が可能である限り、ｍは１１以上の任意の値を取り得るが、好ましくは、ｍは６０以下であるとよい。
【００４７】
ＯＲ１基の炭素数が１又は２である場合、ｍが１１を下回ると、水への分散が困難になる。一方、ｍが６０を上回ると、親水性が高くなり、貯蔵安定性が低下するおそれがある。ＯＲ１基の炭素数が３又は４である場合、ｍが１１を下回ると、親水性が高くなり、貯蔵安定性が低下する。一方、ｍが６０を上回る場合、水への分散が困難になるおそれがある。
【００４８】
なお、一般式（１）におけるｍの値は、それぞれ鎖中のＯＲ１基の個数の平均値を意味するものである。
【００４９】
Ｙは、それぞれ独立して、ポリアルキレングリコールモノアルキルエーテルから水酸基を除いた構造を表し、ポリアルキレングリコールモノアルキルエーテルにおけるオキシアルキレン基の繰り返し数は６〜４０、好ましくは３０〜９であり、オキシアルキレン基としては、例えば、オキシメチレン基、オキシエチレン基、オキシプロピレン基、オキシブチレン基などが挙げられ、これらを２種以上含んでいてもよい。また、ポリアルキレングリコールモノアルキルエーテルのモノアルキルエーテル部分の炭素数は４〜２０、好ましくは４〜１２、より好ましくは８〜１２である。
【００５０】
Ｙが有するオキシアルキレン基の炭素数が１又は２の場合、オキシアルキレン基の繰り返し数が４０を上回ると、親水性が高くなり、貯蔵安定性が低下する。一方、オキシアルキレン基の繰り返し数が６を下回ると、水への分散が困難となる。Ｙが有するオキシアルキレン基の炭素数が３又は４の場合、オキシアルキレン基の繰り返し数が４０を上回ると、水への分散が困難となる。一方、オキシアルキレン基の繰り返し数が６を下回ると、親水性が高くなり、貯蔵安定性が低下する。
【００５１】
また、一般式におけるＸは、それぞれ独立して、少なくとも１個のカルボジイミド基を含有する２官能性有機基である。本発明のカルボジイミド化合物は、このＸを１分子中に３個有していることが望ましい。このような３鎖型の構造を有していることで、低温での硬化が可能となる。Ｘは、カルボジイミド基とジイソシアネート化合物から２つのイソシアネート基を除いた炭化水素基とが交互に存在し、その両末端は炭化水素基であることが好ましい。また、Ｘは、下記一般式（２）で表わすことができる。
【００５２】
2009262002.tif 000004
・・・（２）
【００５３】
一般式（２）において、Ｒ２は、それぞれ独立して、炭素数６〜１５の２価の炭化水素基であることが好ましい。具体的なものとして、フェニレン基、ジフェニレンメチル基、ジフェニレン（ジメチル）メチル基、メチルフェニレン基、ジメチルフェニレン基、テトラメチルキシリレン基、ヘキシレン基、シクロヘキシレン基、ジシクロヘキシレンメチル基等を挙げることができる。好ましいものは、ジシクロヘキシレンメチル基である。一方、一般式（２）におけるｐは、１〜１０である。ｐが大きくなれば、鎖中に存在するカルボジイミド基の個数が増加するので硬化性の向上が期待できるため、ｐは２以上であることが好ましいが、その上限値は８以下であることがさらに好ましい。
【００５４】
好ましくは、本発明に係るカルボジイミド化合物は、親水部と疎水部との割合（ＨＬＢ）が２．０〜６．３であることが好ましい。ＨＬＢ値は、質量分率に基づくグリフィン式（以下に示す数式（１））により求められる。
【００５５】
ＨＬＢ＝２０×（ＭＨ／Ｍ）・・・（１）
【００５６】
数式（１）において、ＭＨは親水部の分子量、Ｍはカルボジイミド化合物全体の分子量を示す。なお、Ｙが親水部に相当する場合、すなわち、Ｙが有するオキシアルキレン基の炭素数が１又は２である場合、Ｙについては、オキシアルキレン基のみの分子量を用いてＨＬＢを算出する。
【００５７】
好ましくは、ＯＲ１基、及びＹが有するオキシアルキレン基のうち、一方の炭素数が１又は２であり、他方の炭素数が３又は４であるとよい。より好ましくは、ＯＲ１基の炭素数が３又は４であり、Ｙが有するオキシアルキレン基の炭素数が１又は２であるとよい。さらに好ましくは、ＯＲ１基の炭素数が３であり、Ｙが有するオキシアルキレン基の炭素数が２であるとよい。これにより、カルボジイミド化合物の水への分散性を向上させることができる。
【００５８】
このように、親水部と疎水部との割合（ＨＬＢ）を適切に調整することにより、上記カルボジイミド化合物を水性中塗り塗料に適用した場合に、優れた耐水性を発揮すると共に、良好な貯蔵安定性を得ることができる。
【００５９】
本発明に係るカルボジイミド化合物は、例えば、分子内に少なくとも１個のカルボジイミド基を有するジイソシアネート化合物を用意する工程（Ａ）、ジイソシアネート化合物とポリアルキレングリコールモノアルキルエーテルとを反応させる工程（Ｂ）及びジイソシアネート化合物とポリアルキレングリコールモノアルキルエーテルとの反応物と３官能ポリオールとを反応させる工程（Ｃ）からなる製造方法によって得ることができる。
【００６０】
工程（Ａ）は、分子内に少なくとも１個のカルボジイミド基を有するジイソシアネート化合物を用意するものである。この分子内に少なくとも１個のカルボジイミド基を有するジイソシアネート化合物は、ジイソシアネート化合物の縮合反応によって得ることができる他、日清紡績社からカルボジライトシリーズとして販売されている。カルボジライトシリーズの中で好ましいものは、Ｖ−０１である。
【００６１】
ジイソシアネート化合物の縮合反応により、分子内に少なくとも１個のカルボジイミド基を有するジイソシアネート化合物を得る場合、用いるジイソシアネート化合物としては特に限定されず、例えば、１，５−ナフチレンジイソシアネート、４，４−ジフェニルメタンジイソシアネート、４，４−ジフェニルジメチルメタンジイソシアネート、１，３−フェニレンジイソシアネート、１，４−フェニレンジイソシアネート、２，４−トリレンジイソシアネート、２，６−トリレンジイソシアネート、２，４−トリレンジイソシアネートと２，６−トリレンジイソシアネートとの混合物、テトラメチルキシリレンジイソシアネート等の芳香族ジイソシアネート；ヘキサメチレンジイソシアネート等の脂肪族ジイソシアネート；シクロヘキサン−１，４−ジイソシアネート、キシリレンジイソシアネート、イソホロンジイソシアネート、４，４−ジシクロヘキシルメタンジイソシアネート、メチルシクロヘキサンジイソシアネート等の脂環族ジイソシアネート及びこれらの混合物等を挙げることができる。ジイソシアネート化合物は、４，４−ジシクロヘキシルメタンジイソシアネートであることがより好ましい。
【００６２】
縮合反応は、カルボジイミド化触媒を用いて行うことができる。カルボジイミド化触媒としては特に限定されず、例えば、１−フェニル−２−ホスホレン−１−オキシド、３−メチル−２−ホスホレン−１−オキシド、１−エチル−２−ホスホレン−１−オキシド、３−メチル−１−フェニル−２−ホスホレン−１−オキシドや、これらの３−ホスホレン異性体等のホスホレンオキシド等を挙げることができる。カルボジイミド化触媒としては、反応性の観点から、３−メチル−１−フェニル−２−ホスホレン−１−オキシドがより好ましい。
【００６３】
工程（Ｂ）は、先の工程（Ａ）で得られた分子内に少なくとも１個のカルボジイミド基を有するジイソシアネート化合物とポリアルキレングリコールモノアルキルエーテルとを反応させるものである。反応で得られる化合物は、さらに次の工程（Ｃ）で３官能ポリオールと反応させる必要があるため、イソシアネート基が残存している必要がある。このため、反応においては、イソシアネート基の当量が水酸基の当量を上回っている必要があり、好ましくは、イソシアネート基と水酸基との当量比が２／１になる量であることが好ましい。反応は通常、当業者によく知られた条件で行うことができ、必要に応じてスズ系の触媒を使用することができる。
【００６４】
ポリアルキレングリコールモノアルキルエーテルとしては、例えば、繰り返し単位が６〜４０のポリエチレングリコールモノアルキルエーテル、ポリプロピレングリコールモノアルキルエーテル、ポリブチレングリコールモノアルキルエーテルを挙げることができる。
【００６５】
工程（Ｃ）は、工程（Ｂ）で得られた反応物と３官能ポリオールとを反応させるものである。３官能ポリオールは、反応物のイソシアネート当量以上の水酸基当量になる量を通常用いる。イソシアネート当量と水酸基当量とが等しいことが好ましい。なお、反応物のイソシアネート当量は、直接測定する以外に、先の工程におけるジイソシアネート化合物とポリアルキレングリコールモノアルキルエーテルとの配合比から計算によって求めることも可能である。反応は先の工程（Ｂ）と同様に行うことができる。このようにして、本発明に係るカルボジイミド化合物を得ることができる。
【００６６】
３官能ポリオールは、例えば、トリメチロールプロパンやグリセリン等のアルキレンオキサイド付加物であることが、入手が容易な点から好ましい。アルキレンオキサイドとしては、エチレンオキサイド、プロピレンオキサイド等が挙げられる。グリセリンのアルキレンオキサイド付加物は三洋化成社からＧＰシリーズとして市販されている。ＧＰシリーズは、例えば、ＧＰ−２５０やＧＰ−３０００がある。
【００６７】
本発明において、上記のカルボジイミド化合物を含む水性中塗り塗料を用いて中塗り塗膜を形成し、未硬化のまま、その上に水性ベース塗料を塗布してベース塗膜を形成する場合、中塗り塗膜のベース塗膜に対するなじみ性が改善され、その結果、中塗り塗膜とベース塗膜との間の混層を防止することができる。また、本発明で使用する水性中塗り塗料において、上記カルボジイミド化合物および上記完全アルキルエーテル化メラミン樹脂の構造、ならびに、カルボジイミド化合物を上記完全アルキルエーテル化メラミン樹脂と組み合わせて使用することによって、中塗り塗膜の内部応力および収縮を適度に制御することができ、その上に形成されるベース塗膜との混層をさらに防止することができる。また、中塗り塗膜の内部応力を制御することによって、優れた外観を有する複層塗膜を得ることができる。さらに、カルボジイミド化合物を上記完全アルキルエーテル化メラミン樹脂と組み合わせて使用することによって、得られる複層塗膜の平滑性が向上し、優れた艶感を得ることができる。このような効果を得るためには、上記カルボジイミド化合物と上記完全アルキルエーテル化メラミン樹脂との固形分質量比（カルボジイミド化合物／完全アルキルエーテル化メラミン樹脂）を１／６〜１／２の範囲に設定ことが望ましい。
【００６８】
その他の樹脂
本発明で用いる水性中塗り塗料は、さらに以下の成分を含むことができる。例えば、追加の樹脂成分、顔料分散ペースト、粘性剤、その他の添加剤成分等である。
【００６９】
上記追加の樹脂成分としては特に限定されないが、例えば、ポリエステル樹脂、水溶性アクリル樹脂、ポリエーテル樹脂及びエポキシ樹脂等を挙げることができる。
【００７０】
顔料分散ペースト
顔料分散ペーストは、顔料と顔料分散剤とを少量の水性媒体に予め分散して得られる。顔料分散剤の固形分中には、揮発性の塩基性物質が全く含まれていないか、又は３質量％以下の割合で含まれている。本発明で用いる水性中塗り塗料においては、このような顔料分散剤を用いることによって、水性中塗り塗料から形成される塗膜中の揮発性塩基性物質の量が少なくなり、得られる複層塗膜の黄変を抑えることができる。従って、顔料分散剤の固形分中に揮発性の塩基性物質が３質量％を超えて含まれていると、得られる複層塗膜が黄変し、仕上がり外観が悪くなる傾向にあるため好ましくない。
【００７１】
揮発性の塩基性物質とは、沸点が３００℃以下の塩基性物質を意味するものであり、無機及び有機の窒素含有塩基性物質を挙げることができる。無機の塩基性物質としては、例えば、アンモニア等が挙げられる。有機の塩基性物質としては、例えば、メチルアミン、ジメチルアミン、トリメチルアミン、エチルアミン、ジエチルアミン、トリエチルアミン、イソプロピルアミン、ジイソプロピルアミン、ジメチルドデシルアミン等の炭素数１〜２０の直鎖状又は分枝状のアルキル基含有１〜３級アミン；モノエタノールアミン、ジエタノールアミン、２−アミノ−２−メチルプロパノール等の炭素数１〜２０の直鎖状又は分枝状ヒドロキシアルキル基含有１〜３級アミン；ジメチルエタノールアミン、ジエチルエタノールアミン等の炭素数１〜２０の直鎖状又は分枝状のアルキル基及び炭素数１〜２０の直鎖状又は分枝状のヒドロキシアルキル基を含有する１〜３級アミン；ジエチレントリアミン、トリエチレンテトラミン等の炭素数１〜２０の置換又は非置換鎖状ポリアミン；モルホリン、Ｎ−メチルモルホリン、Ｎ−エチルモルホリン等の炭素数１〜２０の置換又は非置換環状モノアミン；ピペラジン、Ｎ−メチルピペラジン、Ｎ−エチルピペラジン、Ｎ，Ｎ−ジメチルピペラジン等の炭素数１〜２０の置換又は非置換環状ポリアミン等のアミン類を挙げることができる。
【００７２】
本発明で用いる水性中塗り塗料には、上記顔料分散剤以外の成分にも、揮発性の塩基性物質が含まれる場合がある。従って、上記顔料分散剤に含まれる揮発性の塩基性物質量は、より少なく抑える程、より好ましい。すなわち、揮発性の塩基性物質を実質的に含まない顔料分散剤を用いて分散することが好ましい。また、従来一般的に使用されているアミン中和型の顔料分散樹脂を使用しないことが更に好ましい。そして、複層塗膜形成時に、単位面積１ｍｍ２あたりの揮発性の塩基性物質が７×１０−６ｍｍｏｌ以下になるように顔料分散剤を用いることが好ましい。
【００７３】
顔料分散剤は、顔料親和部分及び親水性部分を含む構造を有する樹脂である。顔料親和部分及び親水性部分としては、例えば、ノニオン性、カチオン性及びアニオン性の官能基を挙げることができる。顔料分散剤は、１分子中に上記官能基を２種類以上有していてもよい。
【００７４】
ノニオン性官能基としては、例えば、ヒドロキシル基、アミド基、ポリオキシアルキレン基等が挙げられる。カチオン性官能基としては、例えば、アミノ基、イミノ基、ヒドラジノ基等が挙げられる。また、アニオン性官能基としては、例えば、カルボキシル基、スルホン酸基、リン酸基等が挙げられる。このような顔料分散剤は、当業者にとってよく知られた方法によって製造することができる。
【００７５】
顔料分散剤としては、その固形分中に揮発性の塩基性物質を含まないか、又は３質量％以下の含有量であるものであれば特に限定されないが、少量の顔料分散剤によって効率的に顔料を分散することができるものが好ましい。例えば、市販されているもの（以下いずれも商品名）を使用することもでき、具体的には、ビックケミー社製のアニオン・ノニオン系分散剤であるＤｉｓｐｅｒｂｙｋ  １９０、Ｄｉｓｐｅｒｂｙｋ  １８１、Ｄｉｓｐｅｒｂｙｋ  １８２（高分子共重合物）、Ｄｉｓｐｅｒｂｙｋ  １８４（高分子共重合物）、ＥＦＫＡ社製のアニオン・ノニオン系分散剤であるＥＦＫＡＰＯＬＹＭＥＲ４５５０、アビシア社製のノニオン系分散剤であるソルスパース２７０００、アニオン系分散剤であるソルスパース４１０００、ソルスパース５３０９５等を挙げることができる。
【００７６】
顔料分散剤の数平均分子量は、下限１０００、上限１０万であることが好ましい。１０００未満であると、分散安定性が充分ではない場合があり、１０万を超えると、粘度が高すぎて取り扱いが困難となる場合がある。より好ましくは、下限２０００、上限５万であり、更に好ましくは、下限４０００、上限５万である。
【００７７】
前記顔料分散ペーストは、顔料分散剤と顔料とを公知の方法に従って混合分散することにより得られる。顔料分散ペースト製造時の顔料分散剤の割合は、顔料分散ペーストの固形分に対して、下限１質量％、上限２０質量％であることが好ましい。１質量％未満であると、顔料を安定に分散しにくく、２０質量％を超えると、塗膜の物性に劣る場合がある。好ましくは、下限５質量％、上限１５質量％である。
【００７８】
顔料としては、通常の水性塗料に使用される顔料であれば特に限定されないが、耐候性を向上させ、かつ隠蔽性を確保する点から、着色顔料であることが好ましい。特に二酸化チタンは着色隠蔽性に優れ、しかも安価であることから、より好ましい。
【００７９】
二酸化チタン以外の顔料としては、例えば、アゾキレート系顔料、不溶性アゾ系顔料、縮合アゾ系顔料、フタロシアニン系顔料、インジゴ顔料、ペリノン系顔料、ペリレン系顔料、ジオキサン系顔料、キナクリドン系顔料、イソインドリノン系顔料、ジケトピロロピロール系顔料、ベンズイミダゾロン系顔料、金属錯体顔料等の有機系着色顔料；黄鉛、黄色酸化鉄、ベンガラ、カーボンブラック等の無機着色顔料等が挙げられる。これら顔料に、炭酸カルシウム、硫酸バリウム、クレー、タルク等の体質顔料を併用しても良い。
【００８０】
また顔料として、カーボンブラックと二酸化チタンとを主要顔料とした標準的なグレーの塗料を用いることもできる。他にも、上塗り塗料と明度又は色相等を合わせた塗料や各種の着色顔料を組み合わせた塗料を用いることもできる。
【００８１】
顔料は、水性中塗り塗料中に含まれる全ての樹脂の固形分及び顔料の合計質量に対する顔料の質量の比（ＰＷＣ；ｐｉｇｍｅｎｔ  ｗｅｉｇｈｔ  ｃｏｎｔｅｎｔ）が、１０〜６０質量％であることが好ましい。１０質量％未満では、隠蔽性が低下するおそれがある。６０質量％を超えると、硬化時の粘性増大を招き、フロー性が低下して塗膜外観が低下することがある。
【００８２】
顔料分散剤の含有量は、顔料の質量に対して、下限０．５質量％、上限１０質量％であることが好ましい。０．５質量％未満であると、顔料分散剤の配合量が少ないために顔料の分散安定性に劣る場合がある。１０質量％を超えると、塗膜物性に劣る場合がある。好ましくは、下限１質量％、上限５質量％である。
【００８３】
会合型粘性剤
本発明で使用する水性中塗り塗料はさらに粘性剤を含んでいてもよい。粘性剤としては特に限定されないが、例えば、セルロース系のもの、アルカリ増粘型のもの、および会合型のものを挙げることができる。上記会合型のものとしては、ポリビニルアルコール、ポリエチレンオキサイド、市販されているもの（以下いずれも商品名）としては、アデカノールＵＨ−４２０、アデカノールＵＨ−４６２、アデカノールＵＨ−４７２、ＵＨ−５４０、アデカノールＵＨ−８１４Ｎ（旭電化工業社製）、プライマルＲＨ−１０２０（ローム＆ハース社製）、クラレポバール（クラレ社製）等を挙げることができる。これらは、単独で用いてもよく、２種以上を併用してもよい。
【００８４】
粘性剤を含有することにより、水性中塗り塗料の粘度を高くすることができ、水性中塗り塗料を塗装する際に、タレが発生することを抑制することができる。また、中塗り塗膜とベース塗膜との間での混層をより抑制することができる。その結果、粘性剤を含まない場合に比べて、塗装時の塗装作業性が向上し、得られる塗膜の仕上がり外観を優れたものとすることができる。
【００８５】
粘性剤の含有量は、上記水性中塗り塗料の樹脂固形分（水性中塗り塗料に含まれる全ての樹脂の固形分）１００質量部に対して、下限０．０１質量部、上限２０質量部であることが好ましく、下限０．１質量部、上限１０質量部であることがより好ましい。０．０１質量部未満であると、増粘効果が得られず、塗装時のタレが発生するおそれがあり、２０質量部を超えると、外観及び得られる塗膜の諸性能が低下するおそれがある。
【００８６】
その他の添加剤としては、上記成分の他に通常添加される添加剤、例えば、フィラー；紫外線吸収剤；酸化防止剤；消泡剤；表面調整剤；ピンホール防止剤等が挙げられる。これらの配合量は当業者の公知の範囲である。
【００８７】
本発明で使用する水性中塗り塗料は、上述のアクリル樹脂エマルション、完全アルキルエーテル化メラミン樹脂およびカルボジイミド化合物等を混合して調製される。
【００８８】
追加の樹脂成分、顔料分散ペーストやその他の添加剤は、適量混合すれば良い。但し、追加の樹脂成分は、水性中塗り塗料用組成物中に含まれる全ての樹脂の固形分を基準として、５０質量％以下の割合で配合することが好ましい。５０質量％を越えて配合した場合は、塗料中の固形分濃度を高くすることが困難になるため、好ましくない。
【００８９】
これら成分を加える順番は、エマルションに硬化剤を加える前でもよいし、後でも良い。水性中塗り塗料は、水性であれば形態は特に限定されず、例えば、水溶性、水分散型、水性エマルション等の形態であればよい。
【００９０】
内部応力
本発明において、上記の水性中塗り塗料から形成され得る単独塗膜の「井上、小畠の方法」（佐藤弘三；高分子加工、４２（１１）、５５７（１９９３））によって測定した２０℃における内部応力は、０．９×１０６〜１．６×１０６Ｐａ、好ましくは１．０×１０６〜１．５×１０６Ｐａである。内部応力が、０．９×１０６Ｐａより小さいと中塗り塗膜の膜強度が弱く、凝集破壊が起こり易くなる。また、内部応力が１．６×１０６Ｐａより大きくなると、内部応力による塗膜収縮が起こり、外観が低下する。
【００９１】
井上、小畠の方法による２０℃における中塗り塗膜の内部応力（Ｓ）は、図１に模式的に示すバイメタル法に従って、中塗り塗膜およびアルミニウム板の歪み量を測定することによって計算から求めることができる（佐藤弘三；高分子加工、４２（１１）、５５７（１９９３））。内部応力は、具体的には、水性中塗り塗料を１００μｍ厚の短冊状アルミニウム板に塗膜の厚みがｈ１となるように塗布し、この塗装アルミニウム板を図１において△印で示した間隔７０ｍｍで配置したナイフエッジの上に設置した後、２０℃から１４０℃まで６０分かけて昇温し、さらに１４０℃で１５分間保持して塗膜を硬化させた後、４０分かけて−２０℃まで冷却し、その時の２０℃におけるアルミニウム板のたわみ量（δ）を測定し、各測定値から以下の式に従って計算することができる。
Ｓ＝１／６ｈ１（ｈ１＋ｈ２）×Ｅ２ｈ２３／（１−ν２２）×１／ρ
式中、
Ｓ：内部応力
ｈ１：塗膜の厚み
ｈ２：アルミニウム板の厚み
Ｅ２：アルミニウム板の弾性率
ν２：アルミニウム板のポアソン比
ρ：曲率半径［ρ＝Ｌ２／８δ（式中、Ｌ：ナイフエッジ間の距離（７０ｍｍ）、δ：たわみ量）］
【００９２】
水性ベース塗料
本発明の複層塗膜形成方法において用いられる水性ベース塗料は、
１分子中に一級水酸基を平均０．０２個以上有し、数平均分子量が３００〜３０００であり、水トレランスが２．０以上であるポリエーテルポリオール、および
エステル部の炭素数が１または２の（メタ）アクリル酸エステルを６５質量％以上含む、酸価３〜５０ｍｇＫＯＨ／ｇのα，β−エチレン性不飽和モノマー混合物を乳化重合して得られるアクリル樹脂エマルション
を含有することを特徴とする。
【００９３】
上記水性ベース塗料は、更に、硬化剤、その他の塗膜形成性樹脂、顔料（光輝性顔料、着色顔料など）等を必要に応じて含有することができる。
【００９４】
上記水性ベース塗料に含有されるポリエーテルポリオールは、１分子中に一級水酸基を平均０．０２個以上有し、数平均分子量３００〜３０００であり、水トレランスが２．０以上である。このポリエーテルポリオールを含有することにより、塗膜のフリップフロップ性、耐水性、耐チッピング性を向上することができる。
【００９５】
上記ポリエーテルポリオール１分子中における一級水酸基が平均０．０２個未満だと、塗膜の耐水性、耐チッピング性が低下する。また、１分子中に一級水酸基を０．０４個以上有することが好ましい。特に、１分子中に一級水酸基を１つ以上有することが更に好ましい。この一級水酸基の他、二級および三級水酸基を含めた水酸基の個数は、１分子中に少なくとも３個以上であることが塗膜の耐水性、耐チッピング性の観点から好ましい。また、固形分水酸基価の観点から見た場合には、固形分水酸基価が３０〜７００であることが好ましい。固形分水酸基価が下限を下回ると硬化性が低下し、塗膜の耐水性、耐チッピング性が低下する。上限を越えると塗料安定性、塗膜の耐水性が低下する。固形分水酸基価は特に好ましくは５０〜５００である。
【００９６】
また、上記ポリエーテルポリオールの数平均分子量が３００未満だと塗膜の耐水性が低下し、３０００を越えると塗膜の硬化性、耐チッピング性が低下する。好ましくは４００〜２０００である。尚、本明細書では、分子量はスチレンポリマーを標準とするＧＰＣ法により決定される。
【００９７】
一方、上記ポリエーテルポリオールの水トレランスが２．０を下回ると、水分散性が低下し、塗膜外観が悪くなる。特に、３．０以上であることが好ましい。
【００９８】
ここで用いる水トレランスとは、親水性の度合を評価するためのものであり、その値が高いほど親水性が高いことを意味する。本明細書における水トレランス値の測定方法は、２５℃の条件下で、１００ｍｌビーカー内に上記ポリエーテルポリオール０．５ｇをアセトン１０ｍｌに混合して分散させ、この混合物にビュレットを用い、脱イオン水を徐々に加え、この混合物が白濁を生じるまでに要する脱イオン水の量（ｍｌ）を測定する。この脱イオン水の量（ｍｌ）を水トレランス値とする。
【００９９】
この方法では、例えば、ポリエーテルポリオールが疎水性である場合、最初はポリエーテルポリオールとアセトンとが良相溶状態であったものが、少量の脱イオン水の添加により、不相溶状態となり、測定系に白濁を生じる。逆に、ポリエーテルポリオールが親水性である場合、ポリエーテルポリオールの親水性が高いものほど白濁を生じるまでに多くの脱イオン水を要する。従って、この方法によりポリエーテルポリオールの親水性／疎水性の度合を測定することができる。
【０１００】
上記ポリエーテルポリオールは、塗料樹脂固形分中で、１〜４０質量％含有されることが好ましく、３〜３０質量％が更に好ましい。上限を越えると塗膜の耐水性、耐チッピング性が低下し、下限を下回ると塗膜の外観が低下する。
【０１０１】
上記ポリエーテルポリオールとしては、多価アルコール、多価フェノール、多価カルボン酸類などの活性水素含有化合物にアルキレンオキサイドが付加した化合物が挙げられる。活性水素原子含有化合物としては、例えば、水、多価アルコール類（エチレングリコール、ジエチレングリコール、トリメチレングリコール、プロピレングリコール、１，４−ブタンジオール、１，６−ヘキサンジオール、ネオペンチルグリコール、１，４−ジヒドロキシメチルシクロヘキサン、シクロヘキシレングリコール等の２価のアルコール、グリセリン、トリオキシイソブタン、１，２，３−ブタントリオール、１，２，３−ペンタントリオール、２−メチル−１，２，３−プロパントリオール、２−メチル−２，３，４−ブタントリオール、２−エチル−１，２，３−ブタントリオール、２，３，４−ペンタントリオール、２，３，４−ヘキサントリオール、４−プロピル−３，４，５−ヘプタントリオール、２，４−ジメチル−２，３，４−ペンタントリオール、ペンタメチルグリセリン、ペンタグリセリン、１，２，４−ブタントリオール、１，２，４−ペンタントリオール、トリメチロールエタン、トリメチロールプロパン等の３価アルコール、ペンタエリスリトール、１，２，３，４−ペンタンテトロール、２，３，４，５−ヘキサンテトロール、１，２，４，５−ペンタンテトロール、１，３，４，５−ヘキサンテトロール、ジグリセリン、ソルビタン等の４価アルコール、アドニトール、アラビトール、キシリトール、トリグリセリン等の５価アルコール、ジペンタエリスリトール、ソルビトール、マンニトール、イジトール、イノシトール、ダルシトール、タロース、アロース等の６価アルコール、蔗糖等の８価アルコール、ポリグリセリン等）；多価フェノール類［多価フェノール（ピロガロール、ヒドロキノン、フロログルシン等）、ビスフェノール類（ビスフェノールＡ、ビスフェノールスルフォン等）］；ポリカルボン酸［脂肪族ポリカルボン酸（コハク酸、アジピン酸等）、芳香族ポリカルボン酸（フタル酸、テレフタル酸、トリメリット酸等）］等；及びこれらの２種以上の混合物が挙げられる。特に一分子中に少なくとも３個以上の水酸基を有するポリエーテルポリオールを形成するのに用いられる３価以上のアルコールとして好ましいものは、グリセリン、トリメチロールエタン、トリメチロールプロパン、ペンタエリスリトール、ソルビタン、ソルビトール等である。
【０１０２】
上記ポリエーテルポリオールは、通常アルカリ触媒の存在下、前記活性水素含有化合物にアルキレンオキサイドを、常法により常圧又は加圧下、６０〜１６０℃の温度で付加反応を行うことにより得られる。上記アルキレンオキサイドとしては、エチレンオキサイド、プロピレンオキサイド、ブチレンオキサイド等のアルキレンオキサイドが挙げられ、これらは１種又は２種以上を併用することができる。２種以上を併用する場合の付加形式はブロックもしくはランダムのいずれでもよい。
【０１０３】
尚、上記ポリエーテルポリオールは、市販されているものを使用することができ、例えば、プライムポールＰＸ−１０００、サンニックスＳＰ−７５０、ＰＰ−４００（上記いずれも三洋化成工業社製）、ＰＴＭＧ−６５０（三菱化学社製）等を挙げることができる。
【０１０４】
本発明の複層塗膜形成方法に用いられる水性ベース塗料に含有されるもう一つの必須成分である上記アクリル樹脂エマルションは、エステル部の炭素数が１または２の（メタ）アクリル酸エステルを６５質量％以上含む、酸価３〜５０ｍｇＫＯＨ／ｇのα，β−エチレン性不飽和モノマー混合物を乳化重合して得られるものである。
【０１０５】
上記α，β−エチレン性不飽和モノマー混合物に含まれる、エステル部の炭素数が１または２の（メタ）アクリル酸エステルの量が６５質量％未満であると、水性ベース塗膜とクリヤー塗膜との間での混層を起こしやすく、得られる塗膜の外観が低下する。上記エステル部の炭素数が１または２の（メタ）アクリル酸エステルとしては、（メタ）アクリル酸メチル、（メタ）アクリル酸エチルが挙げられる。尚、本明細書において（メタ）アクリル酸エステルとはアクリル酸エステルとメタクリル酸エステルとの両方を意味するものとする。
【０１０６】
また、このα，β−エチレン性不飽和モノマー混合物は酸価が３〜５０ｍｇＫＯＨ／ｇであり、好ましくは７〜４０ｍｇＫＯＨ／ｇである。酸価が３ｍｇＫＯＨ／ｇ未満では、作業性を向上させることができず、５０ｍｇＫＯＨ／ｇを上回ると、塗膜の耐水性が低下する。一方、上記水性ベース塗料が硬化性を有する必要がある場合には、このα，β−エチレン性不飽和モノマー混合物は水酸基価が１０〜１５０であり、好ましくは２０〜１００である。１０未満では、充分な硬化性が得られず、１５０を上回ると、塗膜の耐水性が低下する。また、上記α，β−エチレン性不飽和モノマー混合物を重合して得られるエマルション樹脂のガラス転移温度は、−２０〜８０℃の間であることが、塗膜物性の点から好ましい。なお、上記酸価、水酸基価およびガラス転移温度は、上記モノマー混合物に含まれるモノマー組成および配合から算出して決定することができる。
【０１０７】
上記α，β−エチレン性不飽和モノマー混合物は、酸基または水酸基を有するα，β−エチレン性不飽和モノマーをその中に含むことにより、上記酸価および水酸基価を有することができる。
【０１０８】
また、上記酸基を有するα，β−エチレン性不飽和モノマーとしては、アクリル酸、メタクリル酸、アクリル酸二量体、クロトン酸、２−アクリロイルオキシエチルフタル酸、２−アクリロイルオキシエチルコハク酸、２−アクリロイルオキシエチルアシッドフォスフェート、２−アクリルアミド−２−メチルプロパンスルホン酸、ω−カルボキシ−ポリカプロラクトンモノ（メタ）アクリレート、イソクロトン酸、α−ハイドロ−ω−（（１−オキソ−２−プロペニル）オキシ）ポリ（オキシ（１−オキソ−１，６−ヘキサンジイル））、マレイン酸、フマル酸、イタコン酸、３−ビニルサリチル酸、３−ビニルアセチルサリチル酸等を挙げることができる。これらの中で好ましいものは、アクリル酸、メタクリル酸、アクリル酸二量体である。
【０１０９】
一方、水酸基を有するα，β−エチレン性不飽和モノマーとしては、（メタ）アクリル酸ヒドロキシエチル、（メタ）アクリル酸ヒドロキシプロピル、（メタ）アクリル酸ヒドロキシブチル、アリルアルコール、メタクリルアルコール、（メタ）アクリル酸ヒドロキシエチルとε−カプロラクトンとの付加物を挙げることができる。これらの中で好ましいものは、（メタ）アクリル酸ヒドロキシエチル、（メタ）アクリル酸ヒドロキシブチル、（メタ）アクリル酸ヒドロキシエチルとε−カプロラクトンとの付加物である。
【０１１０】
更に、上記α，β−エチレン性不飽和モノマー混合物はさらにその他のα，β−エチレン性不飽和モノマーを含んでいてもよい。上記その他のα，β−エチレン性不飽和モノマーとしては、エステル部の炭素数３以上の（メタ）アクリル酸エステル（例えば（メタ）アクリル酸ｎ−ブチル、（メタ）アクリル酸イソブチル、（メタ）アクリル酸ｔ−ブチル、（メタ）アクリル酸２−エチルヘキシル、メタクリル酸ラウリル、アクリル酸フェニル、（メタ）アクリル酸イソボルニル、メタクリル酸シクロヘキシル、（メタ）アクリル酸ｔ−ブチルシクロヘキシル、（メタ）アクリル酸ジシクロペンタジエニル、（メタ）アクリル酸ジヒドロジシクロペンタジエニル等）、重合性アミド化合物（例えば、（メタ）アクリルアミド、Ｎ−メチロール（メタ）アクリルアミド、Ｎ，Ｎ−ジメチル（メタ）アクリルアミド、Ｎ，Ｎ−ジブチル（メタ）アクリルアミド、Ｎ，Ｎ−ジオクチル（メタ）アクリルアミド、Ｎ−モノブチル（メタ）アクリルアミド、Ｎ−モノオクチル（メタ）アクリルアミド  ２，４−ジヒドロキシ−４’−ビニルベンゾフェノン、Ｎ−（２−ヒドロキシエチル）アクリルアミド、Ｎ−（２−ヒドロキシエチル）メタクリルアミド等）、重合性芳香族化合物（例えば、スチレン、α−メチルスチレン、ビニルケトン、ｔ−ブチルスチレン、パラクロロスチレン及びビニルナフタレン等）、重合性ニトリル（例えば、アクリロニトリル、メタクリロニトリル等）、α−オレフィン（例えば、エチレン、プロピレン等）、ビニルエステル（例えば、酢酸ビニル、プロピオン酸ビニル等）、ジエン（例えば、ブタジエン、イソプレン等）を挙げることができる。これらは目的により選択することができるが、親水性を容易に付与する場合には（メタ）アクリルアミドを用いることが好ましい。
【０１１１】
尚、これらのエステル部の炭素数が１または２の（メタ）アクリル酸エステル以外の上記α，β−エチレン性不飽和モノマーは、上記α，β−エチレン性不飽和モノマー混合物中の含有量が３５質量％未満に設定されなければならない。
【０１１２】
上記水性ベース塗料に含まれるアクリル樹脂エマルションは、上記α，β−エチレン性不飽和モノマー混合物を乳化重合して得られるものである。ここで行われる乳化重合は、通常よく知られている方法を用いて行うことができる。具体的には、水、または必要に応じてアルコールなどのような有機溶剤を含む水性媒体中に乳化剤を溶解させ、加熱撹拌下、上記α，β−エチレン性不飽和モノマー混合物および重合開始剤を滴下することにより行うことができる。乳化剤と水とを用いて予め乳化したα，β−エチレン性不飽和モノマー混合物を同様に滴下してもよい。
【０１１３】
好適に用いうる重合開始剤としては、アゾ系の油性化合物（例えば、アゾビスイソブチロニトリル、２，２’−アゾビス（２−メチルブチロニトリル）および２，２’−アゾビス（２，４−ジメチルバレロニトリル）など）、および水性化合物（例えば、アニオン系の４，４’−アゾビス（４−シアノ吉草酸）およびカチオン系の２，２’−アゾビス（２−メチルプロピオンアミジン））；並びにレドックス系の油性過酸化物（例えば、ベンゾイルパーオキサイド、パラクロロベンゾイルパーオキサイド、ラウロイルパーオキサイドおよびｔ−ブチルパーベンゾエートなど）、および水性過酸化物（例えば、過硫酸カリおよび過酸化アンモニウムなど）が挙げられる。
【０１１４】
乳化剤には、当業者に通常使用されているものを用いうるが、反応性乳化剤、例えば、アントックス（Ａｎｔｏｘ）ＭＳ−６０（日本乳化剤社製）、エレミノールＪＳ−２（三洋化成工業社製）、アデカリアソープＮＥ−２０（旭電化社製）およびアクアロンＨＳ−１０（第一工業製薬社製）などが特に好ましい。
【０１１５】
また、分子量を調節するために、ラウリルメルカプタンのようなメルカプタンおよびα−メチルスチレンダイマーなどのような連鎖移動剤を必要に応じて用いうる。
【０１１６】
反応温度は開始剤により決定され、例えば、アゾ系開始剤では６０〜９０℃であり、レドックス系では３０〜７０℃で行うことが好ましい。一般に、反応時間は１〜８時間である。α，β−エチレン性不飽和モノマー混合物の総量に対する開始剤の量は、一般に０．１〜５質量％であり、好ましくは０．２〜２質量％である。
【０１１７】
上記乳化重合は二段階で行うことができる。すなわち、まず上記α，β−エチレン性不飽和モノマー混合物のうちの一部（α，β−エチレン性不飽和モノマー混合物１）を乳化重合し、ここに上記α，β−エチレン性不飽和モノマー混合物の残り（α，β−エチレン性不飽和モノマー混合物２）をさらに加えて乳化重合を行うものである。
【０１１８】
高外観な複層塗膜を形成する為に、α，β−エチレン性不飽和モノマー混合物１はアミド基を有するα，β−エチレン性不飽和モノマーを含有していることが好ましい。またこの時、α，β−エチレン性不飽和モノマー混合物２は、アミド基を有するα，β−エチレン性不飽和モノマーを含有していないことがさらに好ましい。尚、α，β−エチレン性不飽和モノマー混合物１および２を一緒にしたものが、上記α，β−エチレン性不飽和モノマー混合物であるため、先に示した上記α，β−エチレン性不飽和モノマー混合物の要件は、α，β−エチレン性不飽和モノマー混合物１および２を一緒にしたものが満たすことになる。
【０１１９】
このようにして得られる上記エマルション樹脂の粒子径は０．０１〜１．０μｍの範囲であることが好ましい。粒子径が０．０１μｍ未満であると作業性の改善の効果が小さく、１．０μｍを上回ると得られる塗膜の外観が悪化する恐れがある。この粒子径の調節は、例えば、モノマー組成や乳化重合条件を調整することにより可能である。
【０１２０】
上記エマルション樹脂は、必要に応じて塩基で中和することにより、ｐＨ５〜１０で用いることができる。これは、このｐＨ領域における安定性が高いからである。この中和は、乳化重合の前または後に、ジメチルエタノールアミンやトリエチルアミンのような３級アミンを系に添加することにより行うことが好ましい。
【０１２１】
本発明の複層塗膜形成方法に用いる水性ベース塗料には、硬化剤を含むことができる。硬化剤としては、塗料一般に用いられているものを使用することができ、このようなものとしては、アミノ樹脂、ブロックイソシアネート、エポキシ化合物、アジリジン化合物、カルボジイミド化合物、オキサゾリン化合物、金属イオン等が挙げられる。得られた塗膜の諸性能、コストの点からアミノ樹脂及び／又はブロックイソシアネートが一般的に用いられる。
【０１２２】
上記硬化剤としてのアミノ樹脂は、特に限定されるものではなく、水溶性メラミン樹脂あるいは非水溶性メラミン樹脂を用いることができる。更に、メラミン樹脂のなかでも水トレランスが３．０以上のものを用いることが、水性ベース塗料の安定性上好ましい。尚、上記水トレランスは、先のポリエーテルポリオールと同様にして測定することができる。
【０１２３】
また、上記ブロックイソシアネートとしては、トリメチレンジイソシアネート、ヘキサメチレンジイソシアネート、キシリレンジイソシアネート、イソホロンジイソシアネート等のポリイソシアネートに活性水素を有するブロック剤を付加させることによって得ることができるものであって、加熱によりブロック剤が解離してイソシアネート基が発生し、上記樹脂成分中の官能基と反応し硬化するものが挙げられる。
【０１２４】
これらの硬化剤が含まれる場合、その含有量は水性ベース塗料中の樹脂固形分１００質量部に対し、２０〜１００質量部であることが好ましい。上記範囲外では、硬化性が不足する。
【０１２５】
本発明の複層塗膜形成方法に用いる水性ベース塗料には、必要によりその他の塗膜形成性樹脂を含んでいてもよい。このようなものとしては、特に限定されるものではないが、アクリル樹脂、ポリエステル樹脂、アルキド樹脂、エポキシ樹脂、ウレタン樹脂等の塗膜形成性樹脂が利用できる。
【０１２６】
また、上記その他の塗膜形成性樹脂は、数平均分子量３０００〜５００００、好ましくは６０００〜３００００である。３０００より小さいと塗装作業性及び硬化性が十分でなく、５００００を越えると塗装時の不揮発分が低くなりすぎ、かえって塗装作業性が悪くなる。
【０１２７】
上記その他の塗膜形成性樹脂は１０〜１００ｍｇＫＯＨ／ｇ、更に２０〜８０ｍｇＫＯＨ／ｇの固形分酸価を有することが好ましく、上限を越えると塗膜の耐水性が低下し、下限を下回ると樹脂の水分散性が低下する。また、２０〜１８０、更に３０〜１６０の固形分水酸基価を有することが好ましく、上限を越えると塗膜の耐水性が低下し、下限を下回ると塗膜の硬化性が低下する。
【０１２８】
なお、上記塗膜形成性樹脂としては、得られる塗膜のフリップフロップ性および耐チッピング性の観点から、ポリエステル樹脂またはアルキド樹脂であることが好ましい。
上記水性ベース塗料における樹脂成分の内、上記エマルション樹脂とその他の塗膜形成性樹脂との配合割合は、その樹脂固形分総量を基準にして、エマルション樹脂が５〜９５質量％、更に好ましくは１０〜８５質量％、特に好ましくは２０〜７０質量％であり、その他の塗膜形成性樹脂が９５〜５質量％、更に好ましくは９０〜１５質量％、特に好ましくは８０〜３０質量％である。エマルション樹脂の割合が５質量％を下回るとタレの抑制及び塗膜外観が低下し、９５質量％より多いと塗膜外観が悪くなる恐れがある。
【０１２９】
本発明で用いられる水性ベース塗料に含まれる顔料としては、光輝性顔料および着色顔料が挙げられる。光輝性顔料としては、形状は特に限定されず、また着色されていてもよいが、例えば、平均粒径（Ｄ５０）が２〜５０μｍであり、且つ厚さが０．１〜５μｍであるものが好ましい。また、平均粒径が１０〜３５μｍの範囲のものが光輝感に優れ、さらに好適に用いられる。具体的には、アルミニウム、銅、亜鉛、鉄、ニッケル、スズ、酸化アルミニウム等の金属または合金等の無着色あるいは着色された金属製光輝剤およびその混合物が挙げられる。この他に干渉マイカ顔料、ホワイトマイカ顔料、グラファイト顔料、ガラスフレーク顔料なども含むことができる。
【０１３０】
一方、着色顔料としては、例えば有機系のアゾキレート系顔料、不溶性アゾ系顔料、縮合アゾ系顔料、フタロシアニン系顔料、インジゴ顔料、ペリノン系顔料、ペリレン系顔料、ジオキサン系顔料、キナクリドン系顔料、イソインドリノン系顔料、金属錯体顔料等が挙げられ、無機系では黄鉛、黄色酸化鉄、ベンガラ、カーボンブラック、二酸化チタン等が挙げられる。
【０１３１】
上記水性ベース塗料中の全顔料濃度（ＰＷＣ）としては、０．１〜５０％であることが好ましい。更に好ましくは、０．５〜４０％であり、特に好ましくは、１．０〜３０％である。上限を越えると塗膜外観が低下する。また、光輝性顔料が含まれる場合、その顔料濃度（ＰＷＣ）としては、一般的に１８．０％以下であることが好ましい。上限を越えると塗膜外観が低下する。更に好ましくは、０．０１〜１５．０％であり、特に好ましくは、０．０１〜１３．０％である。
【０１３２】
また更に、本発明の複層塗膜形成方法で用いられる水性ベース塗料は、鱗片状光輝性顔料を含有する場合は、リン酸基含有アクリル樹脂を含有することが好ましい。このリン酸基含有アクリル樹脂は、下記の一般式（Ｉ）で表されるモノマーとその他のエチレン性モノマーとを共重合して得られるアクリル樹脂である。
【０１３３】
ＣＨ２＝ＣＸＣＯ（ＯＹ）ｎＯＰＯ（ＯＨ）２・・・（Ｉ）
（式中、Ｘは水素原子又はメチル基、Ｙは炭素数２〜４のアルキレン基、ｎは３〜３０の整数を表す。）
【０１３４】
上記リン酸基含有アクリル樹脂は、上記鱗片状光輝性顔料を良好に分散するために使用される。この樹脂は、固形分酸価１５〜２００ｍｇＫＯＨ／ｇで、且つリン酸基による固形分酸価が１０〜１５０ｍｇＫＯＨ／ｇであり、数平均分子量１０００〜５００００であることが好ましい。固形分酸価が１５ｍｇＫＯＨ／ｇ未満であると、鱗片状光輝性顔料の分散を十分に図ることができない場合がある。また、固形分酸価が２００ｍｇＫＯＨ／ｇを超えると、水性ベース塗料の貯蔵安定性が悪くなる場合がある。固形分酸価１５〜２００ｍｇＫＯＨ／ｇのうち、リン酸基による固形分酸価が、１５〜１００ｍｇＫＯＨ／ｇであることが更に好ましい。
【０１３５】
一方、数平均分子量が１０００未満であると、本発明の分散効果を十分に図ることができない場合があり、数平均分子量が５００００を超えると、塗膜外観が悪化する場合がある。また、上記リン酸基含有アクリル樹脂は、硬化のための水酸基を有していてもよく、その固形分水酸基価は２０〜２００であることが好ましい。
【０１３６】
上記リン酸基含有アクリル樹脂は、塗料樹脂固形分１００質量部に対し、０．０１〜５質量部含有されていることが好ましく、更に好ましくは０．１〜４質量部、特に好ましくは０．２〜３質量部含有される。リン酸基含有アクリル樹脂の含有量が少なすぎると、塗膜の耐水性が低下する場合がある。またリン酸基含有アクリル樹脂の含有量が多すぎると、塗料の貯蔵安定性が悪くなる。
【０１３７】
上記一般式（Ｉ）で表されるモノマーの具体例としては、例えば、アシッドホスホオキシヘキサオキシプロピレン）モノメタクリレート、アシッドホスホオキシドデカ（オキシプロピレン）モノメタクリレート等が挙げられる。
【０１３８】
上記その他のエチレン性モノマーは、上記一般式（Ｉ）で表されるモノマーと共重合し得るエチレン性モノマーであり、複数種のモノマー混合物であってよい。また、得られた共重合体、すなわちアクリル樹脂が硬化剤により硬化し得るためものである。具体的には、カルボキシル基、スルホン酸基等の酸性基又は水酸基を有するモノマーが挙げられる。
【０１３９】
また更に、上記水性ベース塗料には、上塗り塗膜とのなじみ防止、塗装作業性を確保するために、その他の粘性制御剤を添加することができる。粘性制御剤としては、一般にチクソトロピー性を示すものを使用でき、例えば、架橋あるいは非架橋の樹脂粒子、脂肪酸アマイドの膨潤分散体、アマイド系脂肪酸、長鎖ポリアミノアマイドの燐酸塩等のポリアマイド系のもの、酸化ポリエチレンのコロイド状膨潤分散体等のポリエチレン系等のもの、有機酸スメクタイト粘土、モンモリロナイト等の有機ベントナイト系のもの、ケイ酸アルミ、硫酸バリウム等の無機顔料、顔料の形状により粘性が発現する偏平顔料等を粘性制御剤として挙げることができる。
【０１４０】
本発明に用いられる水性ベース塗料中には、上記成分の他に塗料に通常添加される添加剤、例えば、表面調整剤、増粘剤、酸化防止剤、紫外線防止剤、消泡剤等を配合してもよい。これらの配合量は当業者の公知の範囲である。
【０１４１】
本発明の複層塗膜形成方法に用いられる水性ベース塗料の製造方法は、特に限定されず、各樹脂及び顔料等の配合物をニーダー又はロール等を用いて混練、分散する等の当業者に周知の全ての方法を用い得る。
【０１４２】
また、本発明で使用する水性ベース塗料組成物としては、自動車車体用クリヤー塗料として市販されているものを使用することができる。例えば、日本ペイント社製水性ベース塗料、アクアレックスＡＲ−２０００（商品名）シリーズなどが挙げられる。
【０１４３】
クリヤー塗料
本発明の方法で用いるクリヤー塗料は自動車車体用クリヤー塗料として通常使用される塗料組成物であればよい。例えば、媒体中に分散または溶解された状態で、塗膜形成性樹脂、硬化剤及びその他の添加剤を含むものを挙げることができる。塗膜形成性樹脂としては、例えば、アクリル樹脂、ポリエステル樹脂、エポキシ樹脂、ウレタン樹脂等が挙げられる。これらはアミノ樹脂及び／又はイソシアネート樹脂等の硬化剤と組み合わせて用いると良い。透明性又は耐酸エッチング性等の点から、アクリル樹脂及び／若しくはポリエステル樹脂とアミノ樹脂との組み合わせ、又は、カルボン酸・エポキシ硬化系を有するアクリル樹脂及び／若しくはポリエステル樹脂等を用いることが好ましい。
【０１４４】
クリヤー塗料の塗料形態としては、有機溶剤型、水性型（水溶性、水分散性、エマルション）、非水分散型、粉体型のいずれでもよく、また必要により、硬化触媒、表面調整剤等を含有させても良い。
【０１４５】
複層塗膜形成方法
本発明の複層塗膜の形成方法では、まず、電着塗膜が形成された被塗物を提供する。電着塗膜は被塗物に対して電着塗料を塗装し、焼き付け硬化して形成する。被塗物は、カチオン電着塗装可能な金属製品であれば特に制限されない。例えば、鉄、銅、アルミニウム、スズ、亜鉛及びこれらの金属を含む合金等を挙げることができる。
【０１４６】
電着塗料は、特に限定されるものではなく公知のカチオン電着塗料やアニオン電着塗料を使用することができる。また、電着塗装及び焼き付けは、自動車車体を電着塗装するのに通常用いられる方法及び条件で行なえばよい。
【０１４７】
次いで、電着塗膜の上に水性中塗り塗料を塗布して中塗り塗膜を形成する。中塗り塗料は、例えば、通称「リアクトガン」と言われるエアー静電スプレー、通称「マイクロ・マイクロベル（μμベル）」、「マイクロベル（μベル）」、「メタリックベル（メタベル）」等と言われる回転霧化式の静電塗装機等を用い、スプレーして塗布することができる。
【０１４８】
塗布量は、硬化塗膜の膜厚が１０〜４０μｍ、好ましくは１５〜３０μｍになるように調節する。膜厚が１０μｍ未満であると得られる塗膜の外観及び耐チッピング性が低下するおそれがあり、４０μｍを越えると塗装時のタレや焼付け硬化時のピンホール等の不具合が起こることがある。
【０１４９】
この中塗り塗膜は、水性ベース塗料を塗布する前に、加熱または送風することによって予備乾燥（プレヒート）させることが好ましい。その理由は、乾燥が不充分な場合、塗膜中に残存した水が複層塗膜を焼き付ける工程で突沸を起こし、ワキを発生しやすくなるからである。また中塗り上にベースを塗装した際にベースと混ざりやすくなり外観が低下する可能性があるからである。予備乾燥温度は、塗膜を完全に硬化する温度よりも低い温度であればよく、例えば６０〜１００℃、好ましくは７０〜９０である。また、予備乾燥時間は特に制限されず、例えば２〜２０分、好ましくは１〜１０分、より好ましくは１〜５  分である。
【０１５０】
さらに、予備乾燥によって中塗り塗膜の塗膜固形分率を７０〜９８質量％、好ましくは７５〜９８質量％、より好ましくは８０〜９８質量％とすることが望ましい。中塗り塗膜の塗膜固形分率を上記範囲内とすることで、中塗り塗膜と、次いで形成されるベース塗膜との混層を防止することができ、得られる複層塗膜の外観が向上するなどの利点が得られる。
【０１５１】
ついで、中塗り塗膜を硬化させないで中塗り塗膜の上に水性ベース塗料及びクリヤー塗料を、ウェットオンウェットで順次塗布してベース塗膜及びクリヤー塗膜を形成する。ここで、ウェットオンウェット塗布とは、複数の塗膜を硬化させることなく、予備乾燥程度で塗り重ねることをいう。ここで予備乾燥温度は、通常、塗膜を完全に硬化する温度よりも低い温度であればよく、例えば６０〜１００℃、好ましくは７０〜９０℃である。また、予備乾燥時間は特に制限されず、例えば２〜２０分、好ましくは２〜１５分、より好ましくは２〜１０分である。
【０１５２】
水性ベース塗料は、通常、塗膜の硬化後の膜厚が１０〜３０μｍとなるように塗布量が調節される。硬化後の膜厚が１０μｍ未満である場合、下地の隠蔽が不充分になったり、色ムラが発生するおそれがあり、また、３０μｍを超える場合、塗装時にタレや、加熱硬化時にピンホールが発生したりするおそれがある。
【０１５３】
クリヤー塗料は、通常、塗膜の乾燥硬化後の膜厚が１０〜７０μｍとなるように塗布量が調節される。硬化後の膜厚が１０μｍ未満であると複層塗膜のつや感などの外観が低下し、７０μｍを越えると鮮映性が低下したり、塗装時にムラ、流れ等の不具合が起こったりする。
【０１５４】
次いで、中塗り塗膜、ベース塗膜およびクリヤー塗膜を同時に焼き付け硬化させる。焼き付けは、通常１１０〜１８０℃、好ましくは１２０〜１６０℃の温度に加熱して行われる。これにより、高い架橋度の硬化塗膜を得ることができる。加熱温度が１１０℃未満であると、硬化が不充分になる傾向があり、１８０℃を超えると、得られる塗膜が固く脆くなるおそれがある。加熱する時間は、上記温度に応じて適宜設定することができるが、例えば、温度が１２０〜１６０℃である場合、１０〜６０分間である。
【実施例】
【０１５５】
実施例１：水性中塗り塗料の調整
（顔料分散ペーストの調製）
Ｄｉｓｐｅｒｂｙｋ  １９０（ビックケミー社製ノニオン・アニオン系分散剤、商品名）４．５部、ＢＹＫ−０１１（ビックケミー社製消泡剤、商品名）０．５部、イオン交換水２２．９部、ルチル型二酸化チタン７２．１部を予備混合した後、ペイントコンディショナー中でガラスビーズ媒体を加え、室温で粒度５μｍ以下となるまで混合分散し、顔料分散ペーストを得た。
【０１５６】
（アクリル樹脂エマルションの調製）
攪拌機、温度計、滴下ロート、還流冷却器及び窒素導入管などを備えた通常のアクリル系樹脂エマルション製造用の反応容器に、水４４５部及びニューコール２９３（日本乳化剤社製乳化剤、商品名）５部を仕込み、攪拌しながら７５℃に昇温した。表１のモノマー混合物、水２４０部及びニューコール２９３  ３０部の混合物を、ホモジナイザーを用いて乳化し、そのモノマープレ乳化液を上記反応容器中に３時間にわたって攪拌しながら滴下した。モノマープレ乳化液の滴下と併行して、重合開始剤としてＡＰＳ（過硫酸アンモニウム）１部を水５０部に溶解した水溶液を、上記反応容器中に上記モノマープレ乳化液の滴下終了時まで均等に滴下した。モノマープレ乳化液の滴下終了後、さらに８０℃で１時間反応を継続し、その後、冷却した。冷却後、ジメチルアミノエタノール２部を水２０部に溶解した水溶液を投入し、不揮発分４０．６質量％の水性アクリル樹脂エマルションを得た（固形分水酸基価８０；固形分酸価２５ｍｇＫＯＨ／ｇ）。得られたアクリル樹脂エマルションは、３０％ジメチルアミノエタノール水溶液を用いてｐＨを７．２に調整した。
【０１５７】
【表１】
2009262002.tif 000005
【０１５８】
（カルボジイミド化合物の製造）
４，４−ジシクロヘキシルメタンジイソシアネート３，９３０部を、カルボジイミド化触媒である３−メチル−１―フェニル−２−ホスホレン−１−オキシド７９部と共に、１８０℃で１６時間反応させ、１分子にカルボジイミド基を４個有し、両末端にイソシアネート基を有するカルボジイミド化合物を得た。ここに、オキシエチレン基の繰り返し単位が平均９個であるポリエチレングリコールモノメチルエーテル１，２９６部及びジブチル錫ジラウレート２部を加え、９０℃で２時間加熱して、末端がイソシアネート基及び親水性基であるカルボジイミド化合物を得た。次に、グリセリンの３つの水酸基に、ＯＲ１基に相当するプロピレンオキサイドを平均で１６．７モルずつ付加した構造を有するＧＰ−３０００（三洋化成社製）３０００部を加え、９０℃で、６時間反応させた。反応物は、ＩＲによってイソシアネート基が消失していることが確認された。ここに脱イオン水１８，８００部を加えて撹拌し、樹脂固形分３０質量％のカルボジイミド化合物の水分散体を得た。
【０１５９】
（水性中塗り塗料の調製）
上述のようにして得られた顔料分散ペースト１３８．７部、上記で調製したアクリル樹脂エマルション１４７．８部、硬化剤としてサイメル３０３（三井サイテック社製完全メチルエーテル化メラミン樹脂、商品名、不揮発分１００％）３０部および上記で調製したカルボジイミド化合物２５部を混合した後、アデカノールＵＨ−８１４Ｎ（ウレタン会合型増粘剤、有効成分３０％、旭電化工業社製、商品名）１．０部を混合攪拌し、水性中塗り塗料を得た。
【０１６０】
実施例１に従って、表２に示す通り、実施例１と同様にして水性中塗り塗料（実施例２および３）を調製した。
【０１６１】
比較例
表３に示す通り、実施例１と同様にして比較水性中塗り塗料（比較例１〜２）を調製した。
【０１６２】
複層塗膜の形成
リン酸亜鉛処理したダル鋼板に、パワーニクス１１０（日本ペイント社製カチオン電着塗料、商品名）を、乾燥塗膜が２０μｍとなるように電着塗装し、１６０℃で３０分間の加熱硬化後冷却して、鋼板基板を準備した。得られた基板に、上記実施例または製造例で調製した水性中塗り塗料をエアースプレー塗装にて２０μｍ塗装し、８０℃で５分プレヒートを行った後、アクアレックスＡＲ−２０００シルバーメタリック（商品名）（日本ペイント社製水性メタリックベース塗料；１分子中に一級水酸基を平均０．０４個以上有し、数平均分子量が４００であり、水トレランスが３．０以上であるポリエーテルポリオール、およびアクリル酸メチル、アクリル酸エチル、メタクリル酸メチルおよびメタクリル酸エチルの含有量が９０質量％であるモノマー混合物から得られた固形分酸価２０ｍｇＫＯＨ／ｇを有するアクリル樹脂エマルションを含む）をエアースプレー塗装にて１０μｍ塗装し、８０℃で３分プレヒートを行った。更に、その塗板にクリヤー塗料として、マックフローＯ−１８００Ｗ−２クリヤー（日本ペイント社製酸エポキシ硬化型クリヤー塗料、商品名）をエアースプレー塗装にて３５μｍ塗装した後、１４０℃で３０分間の加熱硬化を行い、試験片を得た。加熱硬化後に得られた複層塗膜の仕上がり外観をＷａｖｅ  Ｓｃａｎ（ＢＹＫ  Ｇａｒｄｎｅｒ社製表面粗度測定器、商品名）にて評価した。Ｗ２値は塗膜の比較的大きな凹凸、Ｗ３値は塗膜の微小な凹凸の評価と近似しており、それぞれの値は小さいものほど良好である。
なお、上記水性中塗り塗料、水性ベース塗料及びクリヤー塗料は、下記条件で希釈し、塗装に用いた。
【０１６３】
（水性中塗り塗料）
シンナー：イオン交換水
４０秒／ＮＯ．４フォードカップ／２０℃
塗料固形分は、５４質量％であった。
【０１６４】
（水性ベース塗料）
シンナー：イオン交換水
４５秒／ＮＯ．４フォードカップ／２０℃
【０１６５】
（クリヤー塗料）
シンナー：ＥＥＰ（エトキシエチルプロピオネート）／Ｓ−１５０（エクソン社製芳      香族系炭化水素溶剤、商品名）＝１／１（質量比）の混合溶剤
３０秒／ＮＯ．４フォードカップ／２０℃
【０１６６】
内部応力の測定
水性中塗り塗料の単独塗膜の２０℃における内部応力（Ｓ）を井上、小畠の方法（佐藤弘三；高分子加工、４２（１１）、５５７（１９９３））に従って測定した。
上記実施例または比較例で調製した水性中塗り塗料を１００μｍ厚の短冊状アルミニウム板に塗膜の厚みが２０μｍとなるように塗布し、７０ｍｍの間隔で置いたナイフエッジの上に設置した後、２０℃から１４０℃まで６０分かけて昇温し、さらに１４０℃で１５分間保持して塗膜を硬化させた後、４０分かけて−２０℃まで冷却し、その時の２０℃におけるアルミニウム板のたわみ量（δ）を測定した。各測定値から以下の式に従って中塗り塗膜の内部応力（Ｓ）を計算した。結果を表２および３に示す。
Ｓ＝１／６ｈ１（ｈ１＋ｈ２）×Ｅ２ｈ２３／（１−ν２２）×１／ρ
Ｓ：内部応力［Ｐａ］
ｈ１：塗膜の厚み（２０μｍ）
ｈ２：アルミニウム板の厚み（１００μｍ）
Ｅ２：アルミニウム板の弾性率（７．０５×１０１１［Ｐａ］）
ν２：アルミニウム板のポアソン比（０．３４）
ρ：曲率半径［ρ＝Ｌ２／８δ］
（式中、Ｌ：ナイフエッジ間の距離（７０ｍｍ）、δ：たわみ量）
【０１６７】
【表２】
2009262002.tif 000006
【０１６８】
【表３】
2009262002.tif 000007
【０１６９】
サイメル３０３（商品名）：三井サイテック社製の完全メチルエーテル化メラミン樹脂、不揮発分１００％
サイメル２３５（商品名）：三井サイテック社製の完全メチル／ブチル混合エーテル化メラミン樹脂、不揮発分１００％
マイコート５０６（商品名）：三井サイテック社製の完全ブチルエーテル化メラミン樹脂、不揮発分１００％
サイメル２１１（商品名）：三井サイテック社製のイミノ型メラミン樹脂、不揮発分１００％
アデカノールＵＨ−８１４Ｎ（商品名）：旭電化工業社製のウレタン会合型増粘剤、有効成分３０％
【０１７０】
実施例１〜３で調製した水性中塗り塗料は、アクリル樹脂エマルション（固形分水酸基価８０；固形分酸価２５ｍｇＫＯＨ／ｇ）、完全アルキルエーテル化メラミン樹脂および一般式（１）で表されるカルボジイミド化合物を配合したことによって、内部応力を０．９×１０６〜１．６×１０６Ｐａの範囲に調整することができ、複層塗膜を形成した場合、ベース塗膜との混層を防止するとともに、優れた仕上がり外観を提供することができた。
比較例１および２で調製した水性中塗り塗料は、実施例１〜３で調製した水性中塗り塗料と比較すると、実施例１〜３では完全アルキルエーテル化メラミン樹脂を用いているが、比較例１および２ではイミノ型メラミン樹脂を用いているので、内部応力が上記範囲から逸脱し、複層塗膜を形成した場合、ベース塗膜との混層を防止することもできず、さらに、仕上がり外観も低下した。
【産業上の利用可能性】
【０１７１】
本発明によると、３コート１ベーク法において、中塗り塗膜の内部応力を制御することによって、中塗り塗膜とベース塗膜との間の混層を防止し、なおかつ、優れた塗膜外観を有する複層塗膜を提供することから、本発明は自動車車体の塗装に特に適している。また、本発明では３コート１ベーク法を使用するので塗装工程短縮、コスト削減および環境負荷低減が可能となった。
【図面の簡単な説明】
【０１７２】
【図１】バイメタル法の模式図を示す。
【図１】
2009262002.tif 000009